(57)【要約】【課題】２つ織物ＡとＢの結合法【解決方法】１）織物Ａ上に２種の熱可塑性ポリマーa1とa2の混合物（a2の融点はa1の融点より50℃以上高い）の熱溶融性接着剤を点状に配置し、２）a1/a2接着剤の点のある面側の織物Ａ上に粉末の熱可塑性ポリマーb1（b1の融点はa1の融点±20℃、a１＋a2の接着剤の点はb1の粉末を保持するのに十分に大きい）を配置し、３）a１＋a2の接着剤の点に未接着の粉末b1を除去し、４）接着剤の点で覆われている織物Ａ上へb1の融点近傍の温度で織物Ｂを押圧する。３）の段階後に得られる織物Ａはその表面の片面が接着剤の点で覆われ、この接着剤の点は互いに上下に重なった２層からなり、その１つの層は織物Ａと対向したa1＋a2の混合物から成り、他方の層はb1から成る。a1＋a2から成る下側の接着剤の点は、b1の融点またはそれに近い温度で織物Ｂを織物Ａに押圧した時には溶けない、従って、織物Ａを貫通するのが防止できる。【特許請求の範囲】
【請求項１】
下記（１）〜（４）の段階から成る２つ織物（Ａ）と（Ｂ）を結合する方法：
（１）織物（Ａ）上に２種の熱可塑性ポリマーａ１とａ２の混合物（ａ２の融点はａ１の融点より50℃以上高い）から成る熱溶融性接着剤を点状（スポット状）に配置し、
（２）ａ１/ａ２接着剤のスポットのある面側の織物（Ａ）上に粉末の熱可塑性ポリマーｂ１（ｂ１の融点はａ１の融点±20℃で、a１＋ａ２の接着剤のスポットはｂ１の粉末を保持するのに十分なタックを有する）を配置し、
（３）a１＋ａ２の接着剤のスポットに接着しなかった粉末ｂ１を除去し、
（４）接着剤のスポットで覆われている織物（Ａ）上へｂ１の融点またはそれに近い温度で織物（Ｂ）を押圧する。
【請求項２】
ａ２の融点がa１の融点より45℃以上高い請求項１に記載の方法。
【請求項３】
ａ２の融点がa１の融点より40℃以上高い請求項２に記載の方法。
【請求項４】
ａ２のＭＶＩが５〜30cm3/10分（2.16kg、150℃）である請求項１〜３のいずれか一項に記載の方法。
【請求項５】
ａ１のＭＶＩが５〜80cm3/10分（2.16kg、150℃）である請求項１〜４のいずれか一項に記載の方法。
【請求項６】
ａ２の融点が140〜170℃である請求項１〜５のいずれか一項に記載の方法。
【請求項７】
ａ１の融点が100〜130℃である請求項１〜５のいずれか一項に記載の方法。
【請求項８】
ａ１＋ａ２の比率が60〜40％のａ１に対して40〜60％のａ２である請求項１〜７のいずれか一項に記載の方法。
【請求項９】
ａ１＋ａ２からなる混合物がペーストの形をしている請求項１〜８のいずれか一項に記載の方法。
【請求項１０】
ａ１、ａ２およびｂ１がコポリアミド、コポリエーテルエステル、ポリオレフィン、エチレン／アルキル（メタ）アクリレートコポリマーおよびエチレン／酢酸ビニールコポリマーの中から選択する請求項１〜９のいずれか一項に記載の方法。
【請求項１１】
ａ１、ａ２およびｂ１をコポリアミドから選択する請求項１０に記載の方法。
【請求項１２】
２つの表面の一方の上を接着剤のスポットで覆った織物（Ａ）であって、上記接着剤のスポットは互いに上下に重なった２層からなり、その１つの層は織物（Ａ）と対向したａ１＋ａ２の混合物から成り、他方の層はｂ１から成り、ａ２の融点はａ１の融点より50℃以上高く、ｂ１の融点はａ１の融点ａ１±20℃であることを特徴とする織物（Ａ）。
【発明の詳細な説明】
【技術分野】
【０００１】
本発明は、ホットメルト接着剤を用いて織物（テキスタイル）を接着する方法に関するものである。
【背景技術】
【０００２】
ホットメルト接着剤は室温では固形であるが、加熱すると粘着性液体になる熱可塑性材料である。この粘着性液体（またはペースト）を第１の織物上に塗布した後に第２の織物をその上に被せ、冷却させると２枚の織物は接着される。この接着剤はＨＭＰの略号で表され、「ホットメルト接着剤」ともよばれている。
【０００３】
２枚の織物を結合することは繊維産業での標準的な操作である。この操作は例えば裾上げしたり、衣服の補強材を接着するのに用いられている。実際にはコポリアミドポリマーから成るホットメルト接着剤を織物（Ａ）上に点（スポット）状に配置し、次いで、織物（Ｂ）を織物（Ａ）の上に載せ、接着剤のスポットの反対側から加熱加圧する。
【０００４】
この場合の問題の中で最も解決が困難な問題の一つは加熱加圧する間にホットメルト接着剤が織物（Ａ）を貫通（transpierce）する危険である。すなわち、この加圧加熱を行うために選択される温度はポリマーのスポットを溶融し、溶融したポリマーが拡散し、他の織物の表面で繊維またはフィラメントに接着できるような温度でなければならない。しかし、ポリマーが表面に均一に拡散しないで、繊維またはフィラメントを貫通して流動し、織物（Ａ）の外部表面に現れてしまうことがある。織物（Ａ）のこの外部表面は織物（Ｂ）が配置される側ではない面である。この貫通によって織物（Ａ）が局部的に固くなり、希望する効果とは逆になってしまう。
【０００５】
下記文献では織物（Ａ）上に配置したホットメルト接着剤のスポットに電子線を照射して織物（Ａ）上の接着剤スポットの部分を架橋し、織物（Ｂ）と結合される接着剤のスポットの上部は変性されないようにしている。
【特許文献１】欧州特許第EP 855 146号公報
【０００６】
従って、織物（Ａ）では架橋した接着と未変性の接着とが得られ、従って、接着走査の間、架橋部分は流れることがない。
【０００７】
下記文献には湿気で架橋可能なポリウレタンの接着スポットを織物（Ａ）上に配置し、このポリウレタンが架橋する間で且つ接着するのに十分な温度にある間に、第２の接着剤（粉末）を配置し、ポリウレタン上に付着させる。
【特許文献２】欧州特許第EP 044 617号公報（＝米国特許第US 6 344 238号明細書）
【０００８】
この粉末接着剤はコポリエステルまたはコポリアミドである。織物（Ａ）上に残ったポリウレタンに付着していない粉末接着剤は吸引すると織物（Ａ）には架橋した接着剤（ポリウレタン）と粉末接着剤とが得られる。この場合も上記の従来技術と同様に接着時に架橋部分が流れることはない。
【０００９】
下記文献にも上記と同様な方法が記載されているが、架橋可能なポリウレタンの代わりにエポキシを用いている。
【特許文献３】欧州特許第EP 1 162 304号公報（＝米国特許公開第US 2002/0019185号明細書）
【００１０】
下記文献にも特許文献２（欧州特許第EP 044 617号公報）に記載の方法と同様な方法が開示されている。
【特許文献４】ドイツ特許第DE 10 240 926号公報（＝米国特許公開第2004/0087229号明細書）
【００１１】
しかし、この場合には架橋可能なポリウレタンの代わりにアクリレート／エポキシ混合物が用いられる。
【００１２】
上記の方法は全て架橋操作を必要とし、従って、組成物はそれに必要な触媒と開始剤を含んでいなければならないという欠点がある。
【発明の開示】
【発明が解決しようとする課題】
【００１３】
本発明者は極めて簡単な方法を見出した。
すなわち、本発明では融点が異なる２つの熱可塑性ポリマーの混合物（一つは融点が高く、もう一方は融点が低い）から成る接着剤のスポットを織物（Ａ）上に配置し、次に、このスポット上に融点が低い方のポリマーに近い融点を有する別の熱可塑性ポリマー（粉末）を置く方法を見出した。
【課題を解決するための手段】
【００１４】
本発明は、下記（１）〜（４）の段階から成る２つ織物（Ａ）と（Ｂ）を結合する方法にある：
（１）織物（Ａ）上に２種の熱可塑性ポリマーａ１とａ２の混合物（ａ２の融点はａ１の融点より50℃以上高い）から成る熱溶融性接着剤を点状（スポット状）に配置し、
（２）ａ１/ａ２接着剤のスポットのある面側の織物（Ａ）上に粉末の熱可塑性ポリマーｂ１（ｂ１の融点はａ１の融点±20℃で、a１＋ａ２の接着剤のスポットはｂ１の粉末を保持するのに十分なタックを有する)を配置し、
（３）a１＋ａ２の接着剤のスポットに接着しなかった粉末ｂ１を除去し、
（４）接着剤のスポットで覆われている織物（Ａ）上へｂ１の融点またはそれに近い温度で織物（Ｂ）を押圧する。
【００１５】
（３）の段階後に得られる織物（Ａ）はその表面の片面が接着剤のスポットで覆われ、この接着剤のスポットは互いに上下に重なった２層からなり、その１つの層は織物（Ａ）と対向したａ１＋ａ２の混合物から成り、他方の層はｂ１から成る。本発明の他の対象はこれら２層の接着剤のスポットで覆われた織物（Ａ）にある。
【００１６】
ａ１＋ａ２から成る下側の接着剤のスポットは、ｂ１の融点またはそれに近い温度で織物（Ｂ）を織物（Ａ）に押圧した時には溶けない、従って、織物（Ａ）を貫通するのが防止できる。
【発明を実施するための最良の形態】
【００１７】
織物（Ａ）および（Ｂ）は布または不織布にすることができ、例えば、羊毛、綿、ポリエステルまたはポリアミドで作ることができる。また、この織物は複数の層から成ることができ、また、他の材料の層を含むこともできる。
【００１８】
ホットメルト接着のａ２の融点はａ１の融点より45℃以上、好ましくはａ１の融点より40℃以上高いのが好ましい。この融点はDSC（示差走査熱量計）またはＤＩＮ 53736  Ｂ（visual determination of the melting points of semicrystalline plastics）で測定し、必要に応じて加熱バンクおよび光学顕微鏡を用いることができる。ａ２のＭＶＩ（溶融体積指数または溶融状態の液体体積流動指数）は５〜30cm3/l0分（2.16kg/190℃）であるのが好ましい。ａ１のＭＶＩは５〜80cm3/l0分（2.16kg/150℃）であるのが有利である。ａ２の融点は例えば140〜170℃の間にあり、ａ１の融点は例えば100〜130℃の間にある。
【００１９】
ａ１とａ２の重量比率は40〜60重量％の60〜40％ａ２に対して60〜40重量％のａ１である。このａ１とａ２の重量比率は40〜50重量％のａ２に対して60〜50重量％のａ１であるのが好ましい。混合物はペーストの形であるのが好ましい。このペーストは（全体で100重量％）は20〜40重量％のａ１＋ａ２と、20〜40重量％の水と、20〜40重量％の分散剤（例えば、Schmits International B.V.のBemifuse OSPE）と、０〜10重量％のシックナまたは滑剤から成る。ａ１＋ａ２から成る混合物は接着剤のスポットの下側部分（織物（Ａ）と対向する側）を形成する。
【００２０】
ａ２の融点は織物（Ａ）に接着できるように織物（Ａ）に応じて選択される。ｂ１の融点は織物（Ｂ）に接着できるように織物（Ｂ）に応じて選択される。例えば、ｂ１の融点は80〜140℃の間にある。ｂ１のＭＶＩは５〜90cm3/lO分（2.16kg/150℃）にすることができる。
【００２１】
ｂ１はａ１＋ａ２と相溶性があるのが好ましい。ａ１はｂ１と同じであるのが有利である。ａ１、ａ２およびｂ１はコポリアミド、コポリエーテルエステル、ポリオレフィン、エチレン／アルキル（メタ）アクリレートコポリマー、エチレン／酢酸ビニールコポリマーにすることができる。ａ１、ａ２およびｂ１は同じタイプまたは種類でも異なるタイプでもよく、また、２つが同じタイプまたは種類で他が異なるタイプでもよい。好ましくは、ａ１、ａ２およびｂ１が同じ種類、すなわち、これらの全てがコポリアミド、コポリエーテルエステル、ポリオレフィン、エチレン／アルキル（メタ)アクリレートコポリマーまたはエチレン/酢酸ビニルコポリマーじあるのが好ましい。ａ１、ａ２およびｂ１はコポリアミドであるのが好ましい。このコポリアミドの例としてはＰＡ６／６．６／１２、ＰＡ６／６．６／１１、ＰＡ６／１２が挙げられる。
【００２２】
重量の（１）〜（４）の段階自体は基本的に公知である。段階（３）はＡ１＋ａ２に接着しなかったｂ１の粉末を吹き飛ばすか、吸引して行うことができる。
【実施例】
【００２３】
実施例１
ａ１／ａ２ブレンド
式6/6．6/12のコポリアミドａ２（重量比＝45/25/20、Ｔｍ＝145〜155、ＭＶＩ＝15（190℃／2.16kg））：50％
式6/6．6/12のコポリアミドａ１（重量比＝20/20/60、Ｔｍ＝125〜135、ＭＶＩ＝18（150℃／2.16kg））：60％
【００２４】
実施例２
ａ１とａ２を含む本発明ペーストの処方
水：  32％、
分散剤（Schmits International B.V.のBemifuse OSPE）：  32％
ポリエチレングリコール（Schmits International B.V.のBemiiube S）を含む塩基水溶性滑剤：  6％
中和したポリアクリル酸をベースにした増粘剤（Schinits International B.V.からのシックナＧ）：  2％
実施例１のａ１／ａ２ブレンド：  30％
【００２５】
実施例３
比較例のペーストの処方
水：  32％、
分散剤（Bemifuse OSPE）：  32％
滑剤（Bemiiube S）：  6％
増粘剤（シックナＧ）：  １〜2％
6/6.6/12コポリアミド（重量比＝40/25/35、Tm＝115〜125℃）：  30％
【００２６】
実施例４
積層テストの接着力の比較
【表１】
2009502580.tif 000002
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
下記(１）〜(４）の段階から成る２つ織物（Ａ）と（Ｂ）を結合する方法：
(１）２種の熱可塑性ポリマーａ１とａ２の混合物(ａ２の融点はａ１の融点より40℃以上高い)から成る熱溶融性接着剤を織物（Ａ）上に点状（スポット状）に配置し、
(２）ａ１/ａ２接着剤のスポットのある面側の織物（Ａ）上に粉末の熱可塑性ポリマーｂ１（ここで、ｂ１の融点はａ１の融点±20℃で、a１＋ａ２の接着剤のスポットはｂ１の粉末を保持するのに十分なタックを有し）を配置し、
(３）a１＋ａ２の接着剤のスポットに接着しなかった粉末ｂ１を除去し、
(４）接着剤のスポットで覆われている織物（Ａ）上へｂ１の融点またはそれに近い温度で織物（Ｂ）を押圧する。
【請求項２】
ａ２の融点がa１の融点より45℃以上高い請求項１に記載の方法。
【請求項３】
ａ２の融点がa１の融点より50℃以上高い請求項２に記載の方法。
【請求項４】
ａ２のＭＶＩが５〜30cm3/10分（2.16kg、150℃）である請求項１〜３のいずれか一項に記載の方法。
【請求項５】
ａ１のＭＶＩが５〜80cm3/10分（2.16kg、150℃）である請求項１〜４のいずれか一項に記載の方法。
【請求項６】
ａ２の融点が140〜170℃である請求項１〜５のいずれか一項に記載の方法。
【請求項７】
ａ１の融点が100〜130℃である請求項１〜５のいずれか一項に記載の方法。
【請求項８】
ａ１＋ａ２の比率が60〜40％のａ１に対して40〜60％のａ２である請求項１〜７のいずれか一項に記載の方法。
【請求項９】
ａ１＋ａ２からなる混合物がペーストの形をしている請求項１〜８のいずれか一項に記載の方法。
【請求項１０】
ａ１、ａ２およびｂ１がコポリアミド、コポリエーテルエステル、ポリオレフィン、エチレン／アルキル（メタ）アクリレートコポリマーおよびエチレン／酢酸ビニールコポリマーの中から選択する請求項１〜９のいずれか一項に記載の方法。
【請求項１１】
ａ１、ａ２およびｂ１をコポリアミドから選択する請求項１０に記載の方法。
【請求項１２】
２つの表面の一方の上を接着剤のスポットで覆った織物（Ａ）であって、上記接着剤のスポットは互いに上下に重なった２層からなり、その１つの層は織物（Ａ）と対向したａ１＋ａ２の混合物から成り、他方の層はｂ１から成り、ａ２の融点はａ１の融点より50℃以上高く、ｂ１の融点はａ１の融点ａ１±20℃であることを特徴とする織物（Ａ）。
【国際調査報告】
2009502580.tif 000003
2009502580.tif 000004
2009502580.tif 000005
2009502580.tif 000006
2009502580.tif 000007
2009502580.tif 000008
2009502580.tif 000009
2009502580.tif 000010